МАССА ДЛЯ ПОЛУЧЕНИЯ ЭМАЛЕВОГО ПОКРЫТИЯ
MIXTURE FOR MAKING ENAMEL COATING

Изобретение относится к составам масс для получения эмалевого покрытия на керамических изделиях.
Известна масса для получения эмалевого покрытия следующего состава, вес.ч.: кварц 10,0; свинцовый сурик 20,0; мел 2,5; борная кислота кристаллическая 7,0 [1].
Задачей изобретения является повышение водостойкости эмалевого покрытия.
Технический результат достигается тем, что масса для получения эмалевого покрытия, содержащая кварц, свинцовый сурик, мел, борную кислоту кристаллическую, дополнительно содержит циркон и криолит при следующем соотношении компонентов, вес.ч.: кварц 20,0-25,0; свинцовый сурик 2,0-3,0; мел 2,0-3,0; борная кислота кристаллическая 2,0-3,0; циркон 15,0-20,0; криолит 2,0-3,0.
В таблице приведены составы массы для получения эмалевого покрытия.
Таблица
Состав
Компоненты, вес.ч.
Кварц
Свинцовый сурик
Мел
Борная кислота кристаллическая
Циркон
Криолит
1
25,0
2,0
2,0
3,0
15,0
3,0
2
22,5
2.5
2,5
2,5
17,5
2,5
3
20,0
3,0
3,0
2,0
20,0
2,0
Водостойкость эмалевого покрытия (для всех составов, приведенных в таблице) не ниже I гидролитического класса.
Подготовленные компоненты дозируют в требуемых количествах, смешивают и сплавляют при температуре 1500-1550°С. Расплав гранулируют в воду, гранулят размалывают до полного прохождения через сетку №0056 и готовят суспензию с влажностью 45-50%. Суспензию наносят на поверхность изделий и закрепляют обжигом при температуре 1150-1200°С.
Источник информации
1. Новгородскiй М.П. Керамика. - СПб.: Изданiе В.И.Губинскаго, 1911. - С. 29-30.